ГРАНУЛИРОВАННЫЙ НАНОСОРБЕНТ И СПОСОБ ЕГО ПОЛУЧЕНИЯ

1. Гранулированный наносорбент, включающий глауконитсодержащее вещество и связующее, отличающийся тем, что он дополнительно содержит терморасширенный углерод, а в качестве связующего - бентонитовую глину при следующем соотношении компонентов, мас.%: бентонитовая глина - 10-40, глауконитосодержащее вещество - 10-50, терморасширенный углерод - 10-60.
2. Способ получения гранулированного наносорбента, включающий смешивание исходных компонентов с последующим добавлением воды до образования пластической массы, гранулирование массы, термическую обработку полученных гранул с последующим их охлаждением, отличающийся тем, что в качестве исходных компонентов используют бентонитовую глину, терморасширенный углерод и глауконитсодержащее вещество при следующем соотношении компонентов, мас.%: бентонитовая глина - 10-40, глауконитосодержащее вещество - 10-50, терморасширенный углерод - 10-60.
3. Способ по п.2, отличающийся тем, что гранулирование массы осуществляют с получением сферических гранул диаметром 0,5-3 мм.
4. Способ по п.2, отличающийся тем, что гранулирование массы осуществляют с получением цилиндрических гранул диаметром 0,5-3 мм и высотой не более 7 мм.
5. Способ по п.2, отличающийся тем, что термическая обработка включает сушку гранул инфракрасным излучением при температуре 70-150°С и СВЧ нагрев гранул, предварительно помещенных в замкнутый термоизолирующий объем из кварцевой керамики, до температуры не более 1000°С.
6. Способ по п.2, отличающийся тем, что охлаждение гранул осуществляют обдувом воздушным потоком температурой 15-25°С.
7. Способ по п.4, отличающийся тем, что после термической обработки осуществляют дробление цилиндрических гранул с последующим просеиванием для выделения фракций гранул размером не менее 0,5 мм.
8. Способ по п.5, отличающийся тем, что при СВЧ нагреве гранул, предварительно помещенных в замкнутый термоизолирующий объем, создают избыточное давление инертного газа в замкнутом объеме, замещая атмосферный воздух и остаточную влагу, содержащуюся в обрабатываемых гранулах на инертную среду.
9. Способ по п.6, отличающийся тем, что в качестве инертной среды используют азот или аргон.